(57)【特許請求の範囲】
【請求項１】
眼内デバイス材料を形成するための組成物であって、
ａ）構造（Ｉ）
【化１】
0006023340.tif 000020
（式中、Ａは、ＨまたはＣＨ3であり、
Ｂは、（ＣＨ2）mまたは［Ｏ（ＣＨ2）2］zであり、
ｍは、２〜６であり、
ｚは、１〜１０であり、
Ｙは、無、Ｏ、Ｓ、またはＮＲ’であるが、但し、ＹがＯ、Ｓ、またはＮＲ’である場合、Ｂは（ＣＨ2）mであり、
Ｒ’は、Ｈ、ＣＨ3、Ｃn’Ｈ2n’+1、イソ−ＯＣ3Ｈ7、Ｃ6Ｈ5、またはＣＨ2Ｃ6Ｈ5であり、
ｎ’＝１〜１０であり、
ｗは、０〜６であるが、但し、ｍ＋ｗ≦８とし、
Ｄは、Ｈ、Ｃｌ、Ｂｒ、Ｃ1〜Ｃ4アルキル、Ｃ1〜Ｃ4アルコキシ、Ｃ6Ｈ5、またはＣＨ2Ｃ6Ｈ5である）の重合可能なモノマーの５０〜９３％（ｗ／ｗ）と、
ｂ）構造（ＩＩ）
【化２】
0006023340.tif 000021
（式中、ＥおよびＦは、独立してＨ、Ｃ1〜Ｃ4アルキル、Ｃ1〜Ｃ4アルコキシ、ＣＦ3、Ｆ、Ｃｌ、Ｂｒ、またはＮ（ＣＨ3）2である）のベンズヒドリルメタクリレートモノマーの５〜２０％（ｗ／ｗ）と、
ｃ）重合可能な架橋剤と、を含む、組成物。
【請求項２】
前記構造（Ｉ）のモノマーが、２−エチルフェノキシアクリレート；フェニルアクリレート；ベンジルアクリレート；２−フェニルエチルアクリレート；３−フェニルプロピルアクリレート；４−フェニルブチルアクリレート；４−メチルフェニルアクリレート；４−メチルベンジルアクリレート；２−２−メチルフェニルエチルアクリレート；２−３−メチルフェニルエチルアクリレート；２−４−メチルフェニルエチルアクリレート；２−（４−プロピルフェニル）エチルアクリレート；２−（４−（１−メチルエチル）フェニル）エチルアクリレート；２−（４−メトキシフェニル）エチルアクリレート；２−（４−シクロヘキシルフェニル）エチルアクリレート；２−（２−クロロフェニル）エチルアクリレート；２−（３−クロロフェニル）エチルアクリレート；２−（４−クロロフェニル）エチルアクリレート；２−（４−ブロモフェニル）エチルアクリレート；２−（３−フェニルフェニル）エチルアクリレート；２−（４−フェニルフェニル）エチルアクリレート；２−（４−ベンジルフェニル）エチルアクリレート；およびそれらの対応するメタクリレートからなる群から選択される、請求項１に記載の組成物。
【請求項３】
前記構造（Ｉ）のモノマーについて、ＡはＨであり、Ｂは（ＣＨ2）mであり、ｍは２〜５であり、Ｙは無またはＯであり、ｗは０〜１であり、ＤはＨである、請求項１に記載の組成物。
【請求項４】
前記構造（Ｉ）のモノマーが、２−フェニルエチルアクリレート；４−フェニルブチルアクリレート；５−フェニルペンチルアクリレート；２−ベンジルオキシエチルアクリレート、および３−ベンジルオキシプロピルアクリレートからなる群から選択される、請求項３に記載の組成物。
【請求項５】
前記組成物が、合計７５〜９０％（ｗ／ｗ）の前記構造（Ｉ）のモノマーを含む、請求項１に記載の組成物。
【請求項６】
前記構造（ＩＩ）のモノマーが、ベンズヒドリルメタクリレート；４，４’−ジフルオロベンズヒドリルメタクリレート；４，４’−ジメトキシベンズヒドリルメタクリレート；４，４’−ジクロロオベンズヒドリルメタクリレート；２−メチルベンズヒドリルメタクリレート；４−メチルベンズヒドリルメタクリレート；４−メトキシベンズヒドリルメタクリレート；４−（トリフルオロメチル）ベンズヒドリルメタクリレート；４−クロロベンズヒドリルメタクリレート；２−（トリフルオロメチル）ベンズヒドリルメタクリレート；３−（トリフルオロメチル）ベンズヒドリルメタクリレート；４，４’−ジメチルベンズヒドリルメタクリレート；４，４’−ビス（ジメチルアミノ）ベンズヒドリルメタクリレート；３−クロロ−４’−エチルベンズヒドリルメタクリレート；４−クロロ−４’−エチルベンズヒドリルメタクリレート；３−クロロ−４’−メチルベンズヒドリルメタクリレート；３−クロロ−４’−メトキシベンズヒドリルメタクリレート；３，４’−ジクロロベンズヒドリルメタクリレート；４−メトキシ−３’−メチルベンズヒドリルメタクリレート；３−クロロ−３’−メチルベンズヒドリルメタクリレート；３−クロロ−３’−メトキシベンズヒドリルメタクリレート；４−（ジメチルアミノ）−３’−メチルベンズヒドリルメタクリレート；４−（ジメチルアミノ）−４’−メチルベンズヒドリルメタクリレート；４−クロロ−３’−フルオロベンズヒドリルメタクリレート；３，３’−ビス（トリフルオロメチル）ベンズヒドリルメタクリレート；３，４’−ジメチルベンズヒドリルメタクリレート；４−エチルベンズヒドリルメタクリレート；４−ｔｅｒｔ−ブチルベンズヒドリルメタクリレート；４−メトキシ−４’−メチルベンズヒドリルメタクリレート；３−フルオロ−３’−メチルベンズヒドリルメタクリレート；３−フルオロ−４’−メチルベンズヒドリルメタクリレート；３−フルオロ−４’−メトキシベンズヒドリルメタクリレート；４−（ジメチルアミノ）−３’−フルオロベンズヒドリルメタクリレート；４−（ジメチルアミノ）−４’フルオロベンズヒドリルメタクリレート；３−メトキシ−３’−メチルベンズヒドリルメタクリレート；３−メトキシ−４’−メチルベンズヒドリルメタクリレート；４−フルオロ−４’−メトキシベンズヒドリルメタクリレート；４−フルオロ−３’−メトキシベンズヒドリルメタクリレート；３−クロロ−３’−フルオロベンズヒドリルメタクリレート；４−クロロ−３’−メトキシベンズヒドリルメタクリレート；４−クロロ−４’−メトキシベンズヒドリルメタクリレート；３，３’−ジメチルベンズヒドリルメタクリレート；４−フルオロベンズヒドリルメタクリレート；４−ブロモベンズヒドリルメタクリレート；３−クロロ−４’−（ジメチルアミノ）ベンズヒドリルメタクリレート；４−エチル−４’−フルオロベンズヒドリルメタクリレート；３，３’−ジフルオロベンズヒドリルメタクリレート；４−フルオロ−４’−メチルベンズヒドリルメタクリレート；３−クロロ−４’−フルオロベンズヒドリルメタクリレート；３−フルオロ−３’−メトキシベンズヒドリルメタクリレート；４−ｔｅｒｔ−ブチル−４’−フルオロベンズヒドリルメタクリレート；４−エチル−３’−フルオロベンズヒドリルメタクリレート；３，４’−ジフルオロベンズヒドリルメタクリレート、および４−エチル−３’−メチルベンズヒドリルメタクリレートからなる群から選択される、請求項１に記載の組成物。
【請求項７】
前記構造（ＩＩ）のモノマーについて、ＥおよびＦは、独立してＨ、ＣＨ3、ＣＦ3、Ｆ、またはＣｌである、請求項１に記載の組成物。
【請求項８】
前記組成物は、合計８〜１５％（ｗ／ｗ）の前記構造（ＩＩ）のモノマーを含む、請求項１に記載の組成物。
【請求項９】
前記架橋剤が、エチレングリコールジメタクリレート；ジエチレングリコールジメタクリレート；トリエチレングリコールジメタクリレート、テトラエチレングリコールジメタクリレート、アリルメタクリレート；１，３−プロパンジオールメタクリレート；２，３−プロパンジオールメタクリレート；１，６−ヘキサンジオールジメタクリレート；１，４−ブタンジオールジメタクリレート；ＣＨ2＝Ｃ（ＣＨ3）Ｃ（＝Ｏ）Ｏ−（ＣＨ2ＣＨ2Ｏ）p−Ｃ（＝Ｏ）Ｃ（ＣＨ3）＝ＣＨ2（式中、ｐ＝１〜５０）、およびＣＨ2＝Ｃ（ＣＨ3）Ｃ（＝Ｏ）Ｏ（ＣＨ2）tＯ−Ｃ（＝Ｏ）Ｃ（ＣＨ3）＝ＣＨ2（式中、ｔ＝３〜２０）、ならびにそれらの対応するアクリレートからなる群から選択される、請求項１に記載の組成物。
【請求項１０】
前記架橋剤が、エチレングリコールジメタクリレート、ジエチレングリコールジメタクリレート、トリエチレングリコールジメタクリレート、トリエチレングリコールジアクリレート、および１，４−ブタンジオールジアクリレートからなる群から選択される、請求項９に記載の組成物。
【請求項１１】
前記組成物が、ＵＶ吸収剤、有色染料、およびグリスニングを軽減または排除するための添加剤からなる群から選択される薬剤をさらに含む、請求項１に記載の組成物。
【請求項１２】
前記組成物が、２−（２’−ヒドロキシ−３’−メタリル−５’−メチルフェニル）ベンゾトリアゾールを含む、請求項１１に記載の組成物。
【請求項１３】
前記組成物が、黄色染料を含む、請求項１１に記載の組成物。
【請求項１４】
前記組成物が、ヒドロキシエチルメタクリレートを含む、請求項１１に記載の組成物。
【請求項１５】
前記組成物が、構造（ＩＩＩａ）または（ＩＩＩｂ）
【化３】
0006023340.tif 000022
（式中、ＩＩＩａおよびＩＩＩｂについて、
ｅ＝１〜５０であり、
Ｘ＝−Ｏ−、ＮＨ−、−Ｎ（ＣＨ3）−、−Ｎ（ＣＨ2ＣＨ3）−、または−Ｎ（Ｃ6Ｈ5）−であり、
Ｙ＝−Ｈ、−（ＣＨ2）pＯＨ、−ＣＨ2ＣＨ2Ｎ（ＣＨ3）2、−ＣＨ2ＣＨ2Ｎ（ＣＨ2ＣＨ3）2、−ＣＨ2ＣＨ（ＯＨ）ＣＨ2ＯＨ、−（ＣＨ2ＣＨ2Ｏ）qＣＨ3、−（ＣＨ2ＣＨ2Ｏ）qＨ、−（ＣＨ2ＣＨ2Ｏ）qＣ6Ｈ5、または
【化４】
0006023340.tif 000023
であり、
ｐ＝１〜１２であり、
ｑ＝１〜２３０であり、
Ｔ、Ｔ’は、独立して＝Ｏ（ＣＨ2）d’、ＮＨ（ＣＨ2）d’、ＮＣＨ3（ＣＨ2）d’、Ｏ（ＣＨ2）d’Ｃ6Ｈ4、Ｏ（ＣＨ2ＣＨ2Ｏ）d’ＣＨ2、Ｏ（ＣＨ2ＣＨ2ＣＨ2Ｏ）d’ＣＨ2、Ｏ（ＣＨ2ＣＨ2ＣＨ2ＣＨ2Ｏ）d’ＣＨ2、または無であり、
Ｋ＝（ＣＨ2）a’、Ｏ（ＣＨ2ＣＨ2Ｏ）b’、Ｏ、または無であるが、但し、ＴおよびＴ’＝無である場合、Ｋ≠無であり、
ｄ’＝０〜１２であり、
ａ’＝１〜１２であり、
ｂ’＝１〜２４であり、
Ｌ＝Ｈ、Ｃｌ、Ｂｒ、−ＣＨ2Ｃ（Ｏ）ＣＨ3、ＣＨ2Ｃ（Ｏ）Ｃ（ＣＨ3）3、−ＣＨ2Ｃ（Ｏ）Ｃ6Ｈ5、−ＣＨ2Ｃ（Ｏ）Ｃ6Ｈ4ＯＨ、−ＣＨ2Ｃ（Ｏ）Ｃ6Ｈ4ＯＣＨ3、
【化５】
0006023340.tif 000024
または−ＣＨ2ＣＨ＝ＣＨ2であり、
Ｒ4、Ｒ5は、独立して＝Ｈ、ＣＨ3、ＣＨ2ＣＨ3、ＣＨ2ＣＨ2ＣＨ3、ＣＨ（ＣＨ3）2、ＣＨ2ＣＨ2ＣＨ2ＣＨ3、またはＣＨ2ＣＨ（ＣＨ3）2であり、
Ｒ6＝−ＣＯ2ＣＨ3、−ＣＯ2ＣＨ2ＣＨ3、−ＣＮ、または−ＣＯＮＨＣＨ2ＣＨ2ＣＨ2ＣＨ3であり、
Ｒ7、Ｒ8は、独立して＝Ｈ、ＣＨ3、ＣＨ2ＣＨ3、またはＣＨ2ＯＨである）の添加剤を含む、請求項１１に記載の組成物。
【請求項１６】
前記組成物が、ヒドロキシエチルメタクリレートをさらに含む、請求項１５に記載の組成物。
【請求項１７】
請求項１〜１６のいずれか１項に記載の組成物を共重合する工程を含む、眼用デバイス材料の製造方法。
【請求項１８】
前記眼用デバイス材料が、Ｔg≦３７℃を有する、請求項１７に記載の眼用デバイス材料の製造方法。
【請求項１９】
前記眼用デバイス材料は、少なくとも１３０％の伸びを有する、請求項１７に記載の眼用デバイス材料の製造方法。
【請求項２０】
前記眼用デバイス材料は、３５℃で完全に水和した状態で１．５５以上の屈折率、６０ＭＰａ未満のヤング率、および１６〜４５℃の温度範囲にわたって１．８重量％未満の平衡含水量を有する、請求項１７に記載の眼用デバイス材料の製造方法。
【請求項２１】
請求項１７〜２０のいずれか１項に記載の方法により製造した眼用デバイス材料を用いた、眼用デバイスを製造するための方法であって、前記眼用デバイスが、眼内レンズ、コンタクトレンズ、人工角膜、角膜内レンズ、角膜インレーまたはリング、および緑内障濾過デバイスからなる群から選択される、方法。
【請求項２２】
前記眼用デバイスが眼内レンズである、請求項２１に記載の方法。
【発明の詳細な説明】
【技術分野】
【０００１】
本発明は、高屈折率ポリマーおよび眼用レンズにおけるそれらの使用に関し、特に、小さな切開部を通して挿入することができる眼内レンズに関する。
【背景技術】
【０００２】
高屈折率アクリル材料は、眼内レンズ（ＩＯＬ）に使用されることが知られている。例えば、米国特許第５，２９０，８９２号は、ＩＯＬ材料として使用するのに適した高屈折率アクリル材料を開示している。この材料は折り畳み可能であるため、小さな切開部を通して挿入することができる。これらのアクリル材料は、主要成分として２つのアリールアクリルモノマーを含有する。
【０００３】
柔軟なアクリル材料は、粘着性である可能性がある。一般に、折り畳み可能な眼内レンズとしての使用が企図される材料の表面粘着性の程度を低減することが望ましい。粘着性材料は、取り扱うことおよび広げることが困難な場合がある。粘着性を排除するための手法は、米国特許第５，６０３，７７４号に記載されるプラズマガス処理等の表面処理を含む。他の手法は、米国特許第６，２４１，７６６号、同第６，２４５，１０６号、同第７，５８５，９００号、および同第７，７１４，０３９号に記載されるもの等の成分または添加剤の使用を含む。
【発明の概要】
【０００４】
本発明は、問題のあるレベルの粘着性または表面接着性を有しないアクリル眼用デバイス材料を対象とする。眼用デバイス材料は、
ａ）構造
【化１】
0006023340.tif 000002
（式中、Ａは、ＨまたはＣＨ3であり、
Ｂは、（ＣＨ2）mまたは［Ｏ（ＣＨ2）2］zであり、
ｍは、２〜６であり、
ｚは、１〜１０であり、
Ｙは、無、Ｏ、Ｓ、またはＮＲ’であるが、但し、ＹがＯ、Ｓ、またはＮＲ’である場合、Ｂは（ＣＨ2）mであり、
Ｒ’は、Ｈ、ＣＨ3、Ｃn’Ｈ2n’+1、イソ−ＯＣ3Ｈ7、Ｃ6Ｈ5、またはＣＨ2Ｃ6Ｈ5であり、
ｎ’＝１〜１０であり、
ｗは、０〜６であるが、但し、ｍ＋ｗ≦８とし、
Ｄは、Ｈ、Ｃｌ、Ｂｒ、Ｃ1〜Ｃ4アルキル、Ｃ1〜Ｃ4アルコキシ、Ｃ6Ｈ5、またはＣＨ2Ｃ6Ｈ5である）の重合可能なモノマーの５０〜９３％と、
ｂ）構造
【化２】
0006023340.tif 000003
（式中、ＥおよびＦは、独立してＨ、Ｃ1〜Ｃ4アルキル、Ｃ1〜Ｃ4アルコキシ、ＣＦ3、Ｆ、Ｃｌ、Ｂｒ、またはＮ（ＣＨ3）2である）のベンズヒドリルメタクリレートモノマーの５〜２０％（ｗ／ｗ）と、
ｃ）重合可能な架橋剤と、を含む組成物を共重合することによって形成される。
【０００５】
これらのデバイス材料は、表面粘着性が低く、かつ屈折率の高い眼内レンズを形成するために使用することができる。これらの材料でできたレンズは、可塑性および透明であり、比較的小さな切開部を通して目の中に挿入することができ、挿入された後に元の形状を回復する。
【０００６】
他の要因の中でも特に、本発明は、特定のモノマーを架橋剤と共重合することによって得られる眼用デバイス材料が、他のメタクリレート成分を含有するコポリマー材料と比較して比較的低い表面接着性または粘着性を有するという発見に基づいている。
【発明を実施するための形態】
【０００７】
別途指示のない限り、パーセントの数値で表される全ての成分量は、％ｗ／ｗとして提示される。
【０００８】
本発明の眼用デバイス材料は、構造（Ｉ）
【化３】
0006023340.tif 000004
（式中、Ａは、ＨまたはＣＨ3であり、
Ｂは、（ＣＨ2）mまたは［Ｏ（ＣＨ2）2］zであり、
ｍは、２〜６であり、
ｚは、１〜１０であり、
Ｙは、無、Ｏ、Ｓ、またはＮＲ’であるが、但し、ＹがＯ、Ｓ、またはＮＲ’である場合、Ｂは（ＣＨ2）mであり、
Ｒ’は、Ｈ、ＣＨ3、Ｃn’Ｈ2n’+1、イソ−ＯＣ3Ｈ7、Ｃ6Ｈ5、またはＣＨ2Ｃ6Ｈ5であり、
ｎ’＝１〜１０であり、
ｗは、０〜６であるが、但し、ｍ＋ｗ≦８とし、
Ｄは、Ｈ、Ｃｌ、Ｂｒ、Ｃ1〜Ｃ4アルキル、Ｃ1〜Ｃ4アルコキシ、Ｃ6Ｈ5、またはＣＨ2Ｃ6Ｈ5である）の重合可能なモノマーの５０〜９３％を含む組成物を共重合することによって形成される。
【０００９】
構造（Ｉ）のモノマーは、当該技術分野で既知の方法によって作製することができる。例えば、所望のモノマーの複合アルコールを、反応容器内でメチルアクリレート、チタン酸テトラブチル（触媒）、および４−ベンジルオキシフェノール等の重合抑制剤と組み合わせることができる。次いで、容器を加熱して反応を促進し、蒸留により反応副産物を除去して、該反応を終了まで推進することができる。代替の合成スキームは、アクリル酸を複合アルコールに加えてカルボジイミドを用いて触媒すること、または複合アルコールを塩化アクリロイル、およびピリジンもしくはトリエチルアミン等の塩基と混合することを含む。
【００１０】
適切な構造（Ｉ）のモノマーとしては、限定されないが、２−エチルフェノキシアクリレート；フェニルアクリレート；ベンジルアクリレート；２−フェニルエチルアクリレート；３−フェニルプロピルアクリレート；４−フェニルブチルアクリレート；４−メチルフェニルアクリレート；４−メチルベンジルアクリレート；２−２−メチルフェニルエチルアクリレート；２−３−メチルフェニルエチルアクリレート；２−４−メチルフェニルエチルアクリレート；２−（４−プロピルフェニル）エチルアクリレート；２−（４−（１−メチルエチル）フェニル）エチルアクリレート；２−（４−メトキシフェニル）エチルアクリレート；２−（４−シクロヘキシルフェニル）エチルアクリレート；２−（２−クロロフェニル）エチルアクリレート；２−（３−クロロフェニル）エチルアクリレート；２−（４−クロロフェニル）エチルアクリレート；２−（４−ブロモフェニル）エチルアクリレート；２−（３−フェニルフェニル）エチルアクリレート；２−（４−フェニルフェニル）エチルアクリレート；２−（４−ベンジルフェニル）エチルアクリレート；およびそれらの対応するメタクリレートが挙げられる。
【００１１】
好ましい式（Ｉ）のモノマーは、ＡがＨであり、Ｂが（ＣＨ2）mであり、ｍが２〜５であり、Ｙが無またはＯであり、ｗは０〜１であり、ＤがＨであるモノマーである。最も好ましいのは、２−フェニルエチルアクリレート；４−フェニルブチルアクリレート；５−フェニルペンチルアクリレート；２−ベンジルオキシエチルアクリレート；および３−ベンジルオキシプロピルアクリレートである。
【００１２】
本発明のデバイス材料に含有される構造（Ｉ）のモノマーの総量は、一般的に、眼用デバイス材料の重合可能な成分の総量の５０〜９３重量％であり、好ましくは７５〜９０重量％であるが、そのような量は、１つの構造（Ｉ）のモノマーまたは構造（Ｉ）のモノマーの組み合わせを含んでもよい。
【００１３】
構造Ｉのモノマー（複数可）に加えて、本発明の共重合デバイス材料は、構造（ＩＩ）
【化４】
0006023340.tif 000005
（式中、ＥおよびＦは、独立してＨ、Ｃ1〜Ｃ4アルキル、Ｃ1〜Ｃ4アルコキシ、ＣＦ3、Ｆ、Ｃｌ、Ｂｒ、またはＮ（ＣＨ3）2である）のベンズヒドリルメタクリレートモノマーを５〜２０％を含む。
【００１４】
構造（ＩＩ）のモノマーは、市販されているか、または当該技術分野で既知の方法によって作製されてもよい。適切な構造（ＩＩ）のモノマーとしては、限定されないが、ベンズヒドリルメタクリレート；４，４’−ジフルオロベンズヒドリルメタクリレート；４，４’−ジメトキシベンズヒドリルメタクリレート；４，４’−ジクロロオベンズヒドリルメタクリレート；２−メチルベンズヒドリルメタクリレート；４−メチルベンズヒドリルメタクリレート；４−メトキシベンズヒドリルメタクリレート；４−（トリフルオロメチル）ベンズヒドリルメタクリレート；４−クロロベンズヒドリルメタクリレート；２−（トリフルオロメチル）ベンズヒドリルメタクリレート；３−（トリフルオロメチル）ベンズヒドリルメタクリレート；４，４’−ジメチルベンズヒドリルメタクリレート；４，４’−ビス（ジメチルアミノ）ベンズヒドリルメタクリレート；３−クロロ−４’−エチルベンズヒドリルメタクリレート；４−クロロ−４’−エチルベンズヒドリルメタクリレート；３−クロロ−４’−メチルベンズヒドリルメタクリレート；３−クロロ−４’−メトキシベンズヒドリルメタクリレート；３，４’−ジクロロベンズヒドリルメタクリレート；４−メトキシ−３’−メチルベンズヒドリルメタクリレート；３−クロロ−３’−メチルベンズヒドリルメタクリレート；３−クロロ−３’−メトキシベンズヒドリルメタクリレート；４−（ジメチルアミノ）−３’−メチルベンズヒドリルメタクリレート；４−（ジメチルアミノ）−４’−メチルベンズヒドリルメタクリレート；４−クロロ−３’−フルオロベンズヒドリルメタクリレート；３，３’−ビス（トリフルオロメチル）ベンズヒドリルメタクリレート；３，４’−ジメチルベンズヒドリルメタクリレート；４−エチルベンズヒドリルメタクリレート；４−ｔｅｒｔ−ブチルベンズヒドリルメタクリレート；４−メトキシ−４’−メチルベンズヒドリルメタクリレート；３−フルオロ−３’−メチルベンズヒドリルメタクリレート；３−フルオロ−４’−メチルベンズヒドリルメタクリレート；３−フルオロ−４’−メトキシベンズヒドリルメタクリレート；４−（ジメチルアミノ）−３’−フルオロベンズヒドリルメタクリレート；４−（ジメチルアミノ）−４’フルオロベンズヒドリルメタクリレート；３−メトキシ−３’−メチルベンズヒドリルメタクリレート；３−メトキシ−４’−メチルベンズヒドリルメタクリレート；４−フルオロ−４’−メトキシベンズヒドリルメタクリレート；４−フルオロ−３’−メトキシベンズヒドリルメタクリレート；３−クロロ−３’−フルオロベンズヒドリルメタクリレート；４−クロロ−３’−メトキシベンズヒドリルメタクリレート；４−クロロ−４’−メトキシベンズヒドリルメタクリレート；３，３’−ジメチルベンズヒドリルメタクリレート；４−フルオロベンズヒドリルメタクリレート；４−ブロモベンズヒドリルメタクリレート；３−クロロ−４’−（ジメチルアミノ）ベンズヒドリルメタクリレート；４−エチル−４’−フルオロベンズヒドリルメタクリレート；３，３’−ジフルオロベンズヒドリルメタクリレート；４−フルオロ−４’−メチルベンズヒドリルメタクリレート；３−クロロ−４’−フルオロベンズヒドリルメタクリレート；３−フルオロ−３’−メトキシベンズヒドリルメタクリレート；４−ｔｅｒｔ−ブチル−４’−フルオロベンズヒドリルメタクリレート；４−エチル−３’−フルオロベンズヒドリルメタクリレート；３，４’−ジフルオロベンズヒドリルメタクリレート；および４−エチル−３’−メチルベンズヒドリルメタクリレートが挙げられる。
【００１５】
好ましい構造（ＩＩ）のモノマーは、ＥおよびＦが、独立してＨ、ＣＨ3、ＣＦ3、Ｆ、またはＣｌであるモノマーである。
【００１６】
本発明のデバイス材料に含有される構造（ＩＩ）のモノマーの総量は、デバイス材料の重合可能な成分の総量の５〜２０重量％、好ましくは８〜１５重量％、最も好ましくは１０〜１５重量％であるが、そのような量は、１つの構造（ＩＩ）のモノマーまたは構造（ＩＩ）のモノマーの組み合わせを含んでもよい。
【００１７】
本発明の眼用デバイス材料は、重合可能な架橋剤も含有する。架橋剤は、１つより多くの不飽和基を有する任意の末端エチレン性不飽和化合物であってもよい。適切な架橋剤としては、例えば、エチレングリコールジメタクリレート；ジエチレングリコールジメタクリレート；トリエチレングリコールジメタクリレート、テトラエチレングリコールジメタクリレート、アリルメタクリレート；１，３−プロパンジオールジメタクリレート；２，３−プロパンジオールジメタクリレート；１，６−ヘキサンジオールジメタクリレート；１，４−ブタンジオールジメタクリレート；ＣＨ2＝Ｃ（ＣＨ3）Ｃ（＝Ｏ）Ｏ−（ＣＨ2ＣＨ2Ｏ）p−Ｃ（＝Ｏ）Ｃ（ＣＨ3）＝ＣＨ2（式中、ｐ＝１〜５０）；およびＣＨ2＝Ｃ（ＣＨ3）Ｃ（＝Ｏ）Ｏ（ＣＨ2）tＯ−Ｃ（＝Ｏ）Ｃ（ＣＨ3）＝ＣＨ2（式中、ｔ＝３〜２０）、ならびにそれらの対応するアクリレートが挙げられる。好ましい架橋モノマーは、ＣＨ2＝Ｃ（ＣＨ3）Ｃ（＝Ｏ）Ｏ−（ＣＨ2ＣＨ2Ｏ）p−Ｃ（＝Ｏ）Ｃ（ＣＨ3）＝ＣＨ2（式中、ｐは、数平均分子量が約４００、約６００、または約１０００になるような数である）である。他の好ましい架橋モノマーは、エチレングリコールジメタクリレート（ＥＧＤＭＡ）、ジエチレングリコールジメタクリレート、トリエチレングリコールジメタクリレート、トリエチレングリコールジアクリレート、および１，４−ブタンジオールジアクリレート（ＢＤＤＡ）である。
【００１８】
一般的に、架橋成分の総量は、少なくとも０．１重量％であり、残りの成分の同一性および濃度、ならびに望ましい物理特性に応じて、約２０重量％まで及んでもよい。架橋成分の好ましい濃度範囲は、典型的に５００ダルトン未満の分子量の小さな疎水性化合物で１〜５％、典型的に５００〜５０００ダルトンの分子量のより大きな親水性化合物で５〜１７％（ｗ／ｗ）である。
【００１９】
１つ以上の構造（Ｉ）のモノマー、１つ以上の構造（ＩＩ）のモノマー、および１つ以上の架橋剤に加えて、本発明の共重合デバイス材料は、限定されないが、ＵＶ吸収剤、有色染料、およびヒドロキシエチルメタクリレート、ならびにグリスニングを軽減または排除するための他の添加剤を含む他の成分も含有してもよい。
【００２０】
紫外線吸収剤も本発明の材料に含めることができる。紫外線吸収剤は、紫外線、すなわち、約４００ｎｍより短い波長を有する光線は吸収するが、いずれの相当量の可視光線も吸収しない任意の化合物とすることができる。紫外線吸収化合物は、モノマー混合物に組み込まれ、モノマー混合物が重合されるとポリマーマトリックスに封入される。適切な紫外線吸収化合物としては、２−ヒドロキシベンゾフェノンおよび２−（２−ヒドロキシフェニル）ベンゾトリアゾール等の置換ベンゾフェノンが挙げられる。モノマーと共重合可能であり、それによってポリマーマトリックスに共有結合する紫外線吸収化合物を使用することが好ましい。このようにして、レンズから目の内側への紫外線吸収化合物の潜在的な浸出が最小限に抑えられる。適切な共重合可能な紫外線吸収化合物の例は、米国特許第４，３０４，８９５号に開示される置換２−ヒドロキシベンゾフェノンおよび米国特許第４，５２８，３１１号に開示される２−ヒドロキシ−５−アクリルオキシフェニル−２Ｈ−ベンゾトリアゾールである。好ましい紫外線吸収化合物は、２−（２’−ヒドロキシ−３’−メタリル−５’−メチルフェニル）ベンゾトリアゾールである。
【００２１】
紫外線吸収材料に加えて、本発明のコポリマーでできた眼用デバイスは、米国特許第５，４７０，９３２号に開示される黄色染料等の有色染料を含んでもよい。
【００２２】
本発明のデバイス材料は、グリスニングを軽減または排除するための添加剤も含有してもよい。そのような添加剤の例としては、ヒドロキシエチルメタクリレート等のヒドロキシアルキルメタクリレート、ならびに米国特許出願公開第２００９００８８４９３号、同第２００９００８８５４４号、同第２００９００９３６０３号、および同第２００９００９３６０４号に開示されるものが挙げられる。一実施形態において、本発明のデバイス材料は、ヒドロキシアキルメタクリレートと、グリスニングを軽減または排除するための別の添加剤との両方を含有する。好ましい添加剤は、ヒドロキシエチルメタクリレート、ならびに構造（ＩＩＩａ）および（ＩＩＩｂ）
【化５】
0006023340.tif 000006
（式中、ＩＩＩａおよびＩＩＩｂについて、
ｅ＝１〜５０であり、
Ｘ＝−Ｏ−、ＮＨ−、−Ｎ（ＣＨ3）−、−Ｎ（ＣＨ2ＣＨ3）−、または−Ｎ（Ｃ6Ｈ5）−であり、
Ｙ＝−Ｈ、−（ＣＨ2）pＯＨ、−ＣＨ2ＣＨ2Ｎ（ＣＨ3）2、−ＣＨ2ＣＨ2Ｎ（ＣＨ2ＣＨ3）2、−ＣＨ2ＣＨ（ＯＨ）ＣＨ2ＯＨ、−（ＣＨ2ＣＨ2Ｏ）qＣＨ3、−（ＣＨ2ＣＨ2Ｏ）qＨ、−（ＣＨ2ＣＨ2Ｏ）qＣ6Ｈ5、または
【化６】
0006023340.tif 000007
であり、
ｐ＝１〜１２であり、
ｑ＝１〜２３０であり、
Ｔ、Ｔ’は、独立して＝Ｏ（ＣＨ2）d’、ＮＨ（ＣＨ2）d’、ＮＣＨ3（ＣＨ2）d’、Ｏ（ＣＨ2）d’Ｃ6Ｈ4、Ｏ（ＣＨ2ＣＨ2Ｏ）d’ＣＨ2、Ｏ（ＣＨ2ＣＨ2ＣＨ2Ｏ）d’ＣＨ2、Ｏ（ＣＨ2ＣＨ2ＣＨ2ＣＨ2Ｏ）d’ＣＨ2、または無であり、
Ｋ＝（ＣＨ2）a’、Ｏ（ＣＨ2ＣＨ2Ｏ）b’、Ｏ、または無であるが、但し、ＴおよびＴ’＝無である場合、Ｋ≠無であり、
ｄ’＝０〜１２であり、
ａ’＝１〜１２であり、
ｂ’＝１〜２４であり、
Ｌ＝Ｈ、Ｃｌ、Ｂｒ、−ＣＨ2Ｃ（Ｏ）ＣＨ3、ＣＨ2Ｃ（Ｏ）Ｃ（ＣＨ3）3、−ＣＨ2Ｃ（Ｏ）Ｃ6Ｈ5、−ＣＨ2Ｃ（Ｏ）Ｃ6Ｈ4ＯＨ、−ＣＨ2Ｃ（Ｏ）Ｃ6Ｈ4ＯＣＨ3、
【化７】
0006023340.tif 000008
または−ＣＨ2ＣＨ＝ＣＨ2であり、
Ｒ4、Ｒ5は、独立して＝Ｈ、ＣＨ3、ＣＨ2ＣＨ3、ＣＨ2ＣＨ2ＣＨ3、ＣＨ（ＣＨ3）2、ＣＨ2ＣＨ2ＣＨ2ＣＨ3、またはＣＨ2ＣＨ（ＣＨ3）2であり、
Ｒ6＝−ＣＯ2ＣＨ3、−ＣＯ2ＣＨ2ＣＨ3、−ＣＮ、または−ＣＯＮＨＣＨ2ＣＨ2ＣＨ2ＣＨ3であり、
Ｒ7、Ｒ8は、独立して＝Ｈ、ＣＨ3、ＣＨ2ＣＨ3、またはＣＨ2ＯＨである）の添加剤である。
【００２３】
本発明の共重合デバイス材料に含まれるモノマーの割合は、結果として生じるコポリマーが、通常なヒトの体温である約３７℃を超えないガラス転移点（Ｔg）を有するように選択されるべきである。３７℃よりも高いガラス転移点を有するコポリマーは、折り畳み可能なＩＯＬに使用するのに適しておらず、そのようなレンズは、３７℃を超える温度でのみ丸めるかまたは折り畳むことができ、通常な体温では開かないかまたは広がらない。そのようなコポリマーでできたＩＯＬを好都合にも室温で丸めるかまたは折り畳むことができるように、通常な体温よりも若干低く、かつ通常な室温（例えば、約２０〜２５℃）よりも低いガラス転移点を有するコポリマーを使用することが好ましい。Ｔgは、１０℃／分の示差走査熱量測定により測定され、熱流束曲線の推移の中心点で決定される。
【００２４】
ＩＯＬにおいて使用する場合、本発明の材料は、この材料でできたデバイスを破砕することなく折り畳むかまたは操作することを許容するのに十分な強度を呈することが好ましい。したがって、本発明のコポリマーは、少なくとも１００％、好ましくは少なくとも１３０％、最も好ましくは１３０〜３００％の伸び（破断時のひずみ％）を有する。この特性は、通常、そのような材料でできたレンズが折り畳まれたときに、亀裂が入ったり、断裂したり、または割れたりしないことを意味する。ポリマーサンプルの伸びは、全長２０ｍｍ、把持領域の長さ４．８８ｍｍ、全幅２．４９ｍｍ、狭窄部の幅０．８３３ｍｍ、フィレット半径８．８３ｍｍ、および厚み０．９ｍｍのダンベル型の引張試験片において決定される。５０ニュートンのロードセルを装備したＩｎｓｔｒｏｎ  Ｍａｔｅｒｉａｌ  Ｔｅｓｔｅｒ（モデル番号４４４２または均等物）を使用して、周囲条件でサンプルに対して試験が行われる。把持長さを１４ｍｍに設定し、クロスヘッド速度を５００ｍｍ／分に設定し、破断するまでサンプルを引っ張る。伸び（ひずみ）は、元の把持長さに対する破壊時の変位の割合として報告される。試験される材料は、本質的に柔軟なエラストマーであるため、Ｉｎｓｔｒｏｎ機にそれらの材料を装填すると材料がゆがむ傾向がある。材料サンプルのたるみを除去するために、サンプルに先行荷重をかける。これは、たるみを軽減し、より一貫性のある測定値を提供するのに役立つ。サンプルに所望の値（典型的には０．０３〜０．０５Ｎ）まで先行荷重をかけてから、ひずみをゼロに設定し、試験を開始する。
【００２５】
本発明のデバイス材料は、３５℃で完全に水和した状態では１．５５〜１．５６またはそれよりも高い屈折率を有することが好ましい。ＩＯＬの適用に関して、デバイス材料の剛性は、注入後に断裂または変形することなく、折り畳みおよび小さな直径の開口部（例えば、１〜３ｍｍ）を通した注入を許容するのに十分に低くなければならない。好ましい実施形態において、デバイス材料のヤング率は、６０ＭＰａ未満、好ましくは５０ＭＰａ未満、最も好ましくは５〜４０ＭＰａである。
【００２６】
共重合デバイス材料は、好ましくは１６〜４５℃の温度範囲にわたって１．８重量％未満の平衡含水量を有し、好ましくは１６〜２３℃の温度範囲で１．６重量％未満の平衡含水量を有する。デバイス材料は、好ましくはグリスニング耐性を示し、４５℃の水中で平衡化した後、周囲温度（約２２℃）まで冷却したときに、顕微鏡検査によって検出されるようにごく少数からゼロ個の微小空胞を生成する。
【００２７】
本発明のコポリマーは、従来の重合方法によって調製される。例えば、ＵＶ吸収剤、黄色染料、および／またはグリスニングを軽減もしくは排除するための添加剤等の任意の他の重合可能な成分、ならびに従来の熱フリーラジカル開始剤と一緒に、所望の割合の構造（Ｉ）、構造（ＩＩ）の液体モノマーと架橋剤の混合物が調製される。次いで、所望の形状の型に混合物を導入し、開始剤を活性化するために加熱することによって重合を行うことができる。典型的な熱フリーラジカル開始剤としては、過酸化ベンゾイル等の過酸化物、ビス−（４−ｔ−ブチルシクロヘキシル）ペルオキシジカーボネート等のペルオキシカーボネート、アゾビスイソブチロニトリル（ＡＩＢＮ）等のアゾニトリル、及び同様のものが挙げられる。好ましい開始剤はＡＩＢＮである。代替として、重合を開始することが可能な波長の化学線に対して透明な型を使用することによって、モノマーを光重合することができる。従来の光開始剤化合物、例えば、ベンゾフェノン系光開始剤も、重合を促進するために導入することができる。選択される開始剤または硬化方法にかかわらず、より緩徐に重合された同じ材料よりも高い粘着性を有する重合材料を生じる場合がある急速な重合を回避するように、硬化プロセスが制御されるべきである。
【００２８】
一旦、本発明の眼用デバイス材料が硬化してから、材料の未反応成分をできるだけ多く除去するのに適した溶媒中でそれらを抽出する。適切な溶媒の例としては、アセトン、メタノール、およびシクロヘキサンが挙げられる。抽出に好ましい溶媒は、アセトンである。
【００２９】
開示される眼用デバイス材料で構築されるＩＯＬは、比較的小さな切開部を通ることができる小さな断面になるように丸めるかまたは折り畳むことが可能な任意の設計とすることができる。例えば、ＩＯＬは、ワンピースまたはマルチピース設計として知られるものであってもよい。典型的には、ＩＯＬは、１つの光学部と、少なくとも１つのハプティックとを含む。光学部は、レンズとしての役割を果たす部分であり、ハプティックは、光学部に取り付けられ、目の中の適切な位置に光学部を維持するアームのようなものである。光学部およびハプティック（複数可）は、同じかまたは異なる材料とすることができる。マルチピースレンズは、光学部およびハプティック（複数可）が別々に作製され、次いでハプティックが光学部に取り付けられるため、そのように称される。単一ピースレンズでは、光学部およびハプティックが、一片の材料から作製される。材料に応じて、次いでハプティックが材料から切削または旋盤加工で作り出され、ＩＯＬが生成される。
【００３０】
ＩＯＬに加えて、本発明の眼用デバイス材料は、コンタクトレンズ、人工角膜、角膜内レンズ、角膜インレーまたはリング、および緑内障濾過デバイスを含む他のデバイスにおける使用にも適している。
【００３１】
本発明は、限定的ではなく例示的であることが意図される以下の実施例によってさらに説明される。
実施例１
【００３２】
表１に示す配合物を次の通りに調製した。冷蔵庫、冷凍庫、またはキャビネットから成分を取り出し、約２時間実験台上に置いた。成分を指示された比率で計量し、２０ｍｌガラスバイアル中に溶解し、ボルテックス混合した。各配合物を２分間窒素でパージし、高真空下に２分間置き（＜０．５ｍｍ  Ｈｇ）、０．２ミクロンＰＴＦＥフィルタを通して標準的なポリプロピレンスラブ型またはレンズウエハに注入し、次いで、室温〜７０℃（２０分）、７０℃（６０分）、７０〜９０℃（６０分）、９０〜１０５℃（６０分）で加熱した。
【表１】
0006023340.tif 000009
ＰＥＡ：２−フェニルメタクリレート
ＢｚｈｙＭＡ：ベンズヒドリルメタクリレート
ＢＤＤＡ：１，４−ブタンジオールジアクリレート
ＰＭＡ：フェニルメタクリレート
ポリＰＥＧＭＡ：メタクリレート末端を有するポリ（エチレングリコール）モノメチルエーテルメタクリレートのマクロモノマー（ＭＷ＝５５０）、Ｍｎ（ＳＥＣ）：４１００ダルトン、Ｍｎ（ＮＭＲ）：３２００ダルトン、ＰＤＩ＝１．５０
ＰＥＲＫ：Ｐｅｒｋａｄｏｘ  １６ｓ
ＡＩＢＮ：２，２’アゾビスイソブチロニトリル
実施例２
【００３３】
実施例１の共重合デバイス材料の機械的特性を評価した。金型およびプレスを使用して、各サンプル群から「ドッグボーン」型の引張試験片を切り出した。典型的には、スラブ当たり３つの試験片を調製し、配合物当たり合計９個の試験片を調製した。Ｉｎｓｔｒｏｎ  ５５４３伸び計を５００ｍｍ／分のクロスヘッド速度で使用して引張特性を測定した。破断時の応力、破断時のひずみ％、ヤング率、２５％割線係数、および１００％割線係数のデータを得た。その結果を表２に示す。
【表２】
0006023340.tif 000010
実施例３
【００３４】
配合物を、接着性試験にも供した。鋳型から個々にスラブを取り出し、金型およびプレスを使用して１０ｍｍの円板を打ち抜いた。円板の片側には手を触れずに、表を上にしてプラスチック製ペトリ皿内に置いた。サンプルを皿カバーで覆い、脱型から１時間以内の接着性を測定した。接着装置を慎重に配置し、８ｍｍポストの上に中心が来るように置いた。試験には５００Ｎロードセルを用いた。開始位置にあるとき、ポストをハンガーの底から１．０ｍｍ上に位置付けた。ソフトウェアキャリブレーション（Ｂｌｕｅｈｉｌｌ）を使用してロードセルを較正した。ハンガー上に３００ｇの重りを置いた状態でロードセルの重量を差し引いた。１０ｍｍの円板を８ｍｍポストの上に慎重に位置付け、試料の上に３００ｇの重りを置いた。サンプルおよび重りに１分間手を触れずに静置させた後、接着性試験を開始した。次いで、機器によりハンガーアセンブリを上向きに引っ張り、サンプルを引っ張って８ｍｍポストから離した。最大負荷（Ｎ）およびエネルギー（ｍＪ）を表３に示す。
【表３】
0006023340.tif 000011
実施例４
【００３５】
各配合物を、平衡含水量、屈折率、抽出物％、および微小空胞（グリスニング）形成に対する耐性を決定するためにも試験した。３５℃の水浴中でスラブを水和させ、ＥＷＣ％および屈折率を決定した。別個に、各硬化配合物の３〜５つのポリマースラブの重量を計測して抽出物％を得た。最初の１時間後に１回溶媒を交換して、周囲温度で少なくとも１６時間ポリマースラブをアセトン中で抽出し、次いで、アルミ箔で覆ったまま周囲温度で８時間乾燥させた。減圧雰囲気下６０℃で少なくとも１６時間、スラブをさらに乾燥させた。スラブを取り出し、室温（２３℃）まで冷却した。以前に重量を計測したスラブの重量を再び計測して抽出物％を得た。各配合物の３つのレンズを約２０ｍＬの脱イオン水を収容する２０ｍＬバイアル内に配置し、４５℃の水浴中で２４時間それらをインキュベートすることによって、グリスニング耐性を決定した。サンプルバイアルを水浴から取り出し、実験台に置いて室温（典型的には２３〜２４℃）まで冷却した。室温まで冷却した後、Ｏｌｙｍｐｕｓ  ＢＸ６０顕微鏡を使用して、２倍率拡大鏡を用いて１０倍率の明視野（ＢＦ）および暗視野（ＤＦＡ）設定下で各レンズを画像化した。平衡含水量（「ＥＷＣ」）、屈折率（「ＲＩ」）、抽出物％（「抽出物」）、およびグリスニング（「グリスニング」）の結果を表４に示す。
【表４】
0006023340.tif 000012
実施例５
【００３６】
配合物Ｇ〜Ｉでできたサンプルレンズを、アルゴンガスを用いてプラズマ処理し（米国特許第５，６０３，７７４号による）、注入試験において評価して、ＩＯＬ送達カートリッジにレンズを通過させるのに必要な力を決定した。表５中の報告された力の値は、空のカートリッジにプランジャーを押して通過させることから得られた１０〜１２Ｎのベースラインの力を含む。
【表５】
0006023340.tif 000013
実施例６
【００３７】
表６ａに示す配合物は、実施例１に記載される様式で調製したが、但し、硬化プロファイルが粘着性に及ぼす影響を調査するために、３つの異なる硬化プロファイルを用いて硬化した。硬化条件および粘着性の結果を表６ｂに示す。結果は、より緩徐な加熱ランプ速度が粘着性能の向上をもたらすことを示した。１つのサンプルは、１５分で室温から９０℃まで加熱ランプで硬化し、第２のサンプルは、１５分で室温から７０℃まで加熱ランプで硬化し、第３のサンプルは、２０分で室温から７０℃まで加熱ランプで硬化した。第１のサンプルは、適度な粘着性を有すると判断されたのに対し、第２および第３のサンプルは、低い粘着性を有すると判断された。
【表６ａ】
0006023340.tif 000014
【表６ｂ】
0006023340.tif 000015
実施例７
【００３８】
表７に示す配合物は、実施例１に記載される様式で調製したが、但し、以下の硬化プロファイル：１０〜３０分で室温から少なくとも６０℃まで（１時間）、次いで、１０〜３０分で少なくとも９０℃まで（２時間）を用いた。
【表７】
0006023340.tif 000016
ＴＥＧＤＡ：トリエチレングリコールジアクリレート
ＤＥＧＤＭＡ：ジエチレングリコールジアメタクリレート
Ｖ−６５：２，２’−アゾビス（２．４−ジメチルバレロニトリル）
ＴＢＰＯ：Ｔｒｉｇｏｎｏｘ  ２１Ｓ（ｔｅｒｔ−ブチルペルオキシ−２−ヘキサン酸エチル）
ＡＢＣＣ：１，１’−アゾビス（シクロヘキサンカルボニトリル）
実施例８
【００３９】
開始剤が粘着性に与える影響を調査するために、上記実施例２〜４に記載した手順を用いて、実施例８の配合物Ｍ、Ｐ、Ｒ、Ｓ、およびＴを粘着性およびアセトン抽出物について試験した。その結果を表８に示す。ＡＩＢＮおよびＴＢＰＯ等の比較的高い１時間半減期分解温度を有する開始剤で、より緩徐な硬化性能およびより良好な粘着性能が得られた。
【表８】
0006023340.tif 000017
実施例９
【００４０】
４，４’−ジメトキシベンズヒドリルメタクリレートの合成。磁気撹拌棒および窒素流入口を備えた１Ｌ丸底フラスコに、阻害剤としてＢＨＴを含有する７００ｍｌの無水ＴＨＦ、９８ｇの無水ピリジン、および５１．６ｇ（２１１ｍｍｏｌ）の４，４’−ジメトキシベンズヒドロールを加えた。反応混合物を−１０℃まで冷却し、２６．５ｇ（２５４ｍｍｏｌ）の塩化メタクリロイルを１０分かけて滴下で加えた。反応混合物を−１０〜０℃で１時間撹拌し、次いで周囲温度で２０時間撹拌した。固体を濾過し、Ｅｔ2Ｏ／水を用いて濾液を抽出した。１Ｎ  ＮａＨＣＯ3、１Ｎ  ＨＣｌ、かん水、および水で有機層を洗浄し、次いでＭｇＳＯ4で乾燥し、濾過し、減圧下で濃縮して所望の粗生成物を得、−２０℃の冷エーテル／ヘキサンから再結晶化した。
【化８】
0006023340.tif 000018
実施例１０
【００４１】
本発明を代表するさらなる配合物を表９に示す。これらの配合物は、実施例１に記載される手順によって調製することができる。
【表９】
0006023340.tif 000019
【００４２】
以上、本発明を完全に説明したが、本発明は、その主旨または本質的な特徴から逸脱することなく、他の特定の形態または変形例において具現化される場合があることを理解されたい。したがって、上述の実施形態は、全ての観点において限定的ではなく例示的であると解釈されるべきであり、前述の説明によってではなくむしろ上記添付の特許請求の範囲によって示唆される本発明の範囲、ならびに特許請求の範囲と均等の意味および範囲内の全ての変更が、その中に包含されることが企図される。